ОБЛИЦОВОЧНАЯ ПЛИТА

Полезная модель относится к строительным материалам и может быть использована при проведении интерьерных и экстерьерных работ в капитальном строительстве зданий, сооружений, а также при производстве ремонтных работ по облицовке стен.
Известна облицовочная плита, содержащая подложку, выполненную в виде асбоцементного, фиброцементного, цементно-стружечного или металлического листа толщиной 6-12 мм, декоративный слой, включающий измельченные природные и/или искусственные камнеподобные материалы с размером частиц 1-10 мм. При этом этот слой формируется из материала с размерами фракций 1-3 мм или 3-5 мм, или 4-7 мм, или 5-10 мм.
Подложка и декоративный слой соединены между собой посредством клеевого слоя, сформированного на основе связующего и нанесенного на подложку (Патент на пол. мод. №19051; М. кл. В 44 С 5/04; 2001 г.).
Однако декоративный слой известной плиты не защищен от истирания и выкрашивания отдельных приклеянных частиц, учитывая разницу размера используемых фракций от 2 до 5 мм. Деформация этого слоя может происходить как в процессе транспортировки плит к строительным площадкам, так и непосредственно при их монтаже, при облицовке стен. Это приводит к нарушению целостности не только декоративного, но и клеевого слоя, что в конечном итоге сказывается на стойкости изделия в атмосферной среде, особенно в осеннее-зимний период, в условиях высокой влажности и резкого перепада температур, снижает долговечность изделия и его декоративность.
Предлагаемая облицовочная плита позволяет повысить атмосферостойкость и долговечность изделия.
Сущность полезной модели заключается в том, что облицовочная плита, содержащая подложку, выполненную в виде асбестоцементного, фиброцементного, цементностружечного или металлического листа,
декоративный слой, включающий измельченные частицы природных и/или искусственных материалов, соединенные с подложкой посредством клеевого слоя, сформированного на основе связующего, снабжена прозрачным защитным слоем, нанесенным на декоративный, а сам декоративный слой сформирован из частиц материала, по меньшей мере, двух цветовых гамм с разницей размера фракций не более 0,2 мм по всей площади этого слоя, при этом минимальный размер частиц составляет 0,3 мм, а максимальный - не более размера толщины подложки.
Сущность предлагаемой полезной модели поясняется чертежом, где показана облицовочная плита в разрезе.
Облицовочная плита содержит подложку 1, на которой размещен клеевой слой 2. На нем сформирован декоративный слой 3, включающий измельченные частицы природных и/или искусственных камнеподобных материалов, при этом по всей площади этого слоя используют частицы с разницей размера фракций, не превышающей 0,2 мм, а на него нанесен прозрачный защитный слой 4.
Подложка 1 выполнена в виде асбоцементного, фиброцементного, цементностружечного, древесностружечного, древесноволокнистого, минеритового листа толщиной 6-12 мм или металлического - толщиной 0,5-2,0 мм.
Для формирования клеевого слоя 2, а также защитного 4 используют связующее, имеющее хорошую адгезию к материалам подложки 1 и декоративного слоя 2, на эпоксидной, акриловой, полиэфирной или полиуретановой основе. В качестве материала клеевого слоя 2 используют также сухую краску с термической обработкой этого слоя с целью придания ей подвижного состояния. Кроме того, в составе клеевого слоя 2 возможно использование красителя или окрашенного тонкомолотого наполнителя.
В качестве природных материалов декоративного слоя 3 используют песок, крошку натуральных камней, отходы камнедобывающего или перерабатывающего производства, слюду и др., а в качестве искусственных - измельченные отходы керамического, металлургического, стекольного и др. производств. Эти материалы имеют размер фракций от 0,3 мм, но не более толщины используемой подложки 1.
Облицовочную плиту формируют следующим образом. На подложку 1 посредством кисти или пистолета наносят клеевой слой 2 по своей толщине достаточный для присоединения измельченных частиц материалов декоративного слоя 3 к подложке 1, но не более ½ среднего размера фракций этих частиц. После периода частичного загустения этого слоя на него одним из известных способов наносят материал декоративного слоя 3 и уплотняют его. Изделие подвергается выдержке до окончательного отверждения клеевого слоя 2, а затем покрывают прозрачным защитным слоем 4 с последующей выдержкой до окончательного отверждения последнего. При этом, связующее, используемое в защитном слое, заполняет оставшиеся пустоты между частицами, составляющими декоративный слой, а также покрывает эти частицы сверху.
Как показали эксперименты, при любом сочетании фракций декоративного слоя с соблюдением разницы их размеров не более 0,2 мм, полученные изделия при воздействии на них вибрационной нагрузки под пригрузом, равным массе одного изделия, не имеют нарушения целостности декоративного слоя.
В случае использования в качестве материала подложки 1 листов на древесной основе, последнюю, перед нанесением клеевого слоя грунтуют с последующей выдержкой.
Крепление облицовочной плиты при ее монтаже производят на минеральное или синтетическое связующее или известными способами через отверстия, образованные в плите.
В результате предлагаемая облицовочная плита, снабженная защитным слоем, имеет надежное крепление материала декоративного слоя к подложке, при значительном снижении водопоглащения изделия в целом. Кроме того, в изделии проявляется структура материалов декоративного слоя, повышая декоративность изделия. Так, например, при размере измельченных частиц декоративного слоя 0,3-0,5 мм достигается эффект «каменного бархата», а при размере 0,5-3,0 мм - «мелкозернистого гранита».
Предлагаемая облицовочная плита по сравнению с известной облицовочной плитой из-за использования в декоративном слое, по всей его
площади, частиц с меньшей разницей фракций и наличия защитного слоя позволяет повысить атмосферостойкость и долговечность изделия, а также его декоративность.